또한 , 상기 「 열처리 전 의 세라믹 분말 재료 의 결정상 」 의 항목 에서 설명 한 것 과 같 은 방법 으로 900 ℃ 열처리 후 의 세라믹 분말 재료 중 에 포함 되 는 입방 정계 가넷 형 화합물 에 대한 정방 정계 가넷 형 화합물 의 함유 비율 ( [ 정방 정계 가넷 형 화합물 의 함유량 ] / [ 입방 정계 가넷 형 화합물 의 함유량 ] ) 을 구하 였 다 .